ОПТИМИЗИРОВАННЫЙ КАТАЛИЗАТОР КАТАЛИТИЧЕСКОГО РИФОРМИНГА

1. Катализатор риформинга, содержащий по меньшей мере платину, по меньшей мере один металл-промотор, выбранный из группы, состоящей из рения и иридия, по меньшей мере один галоген, выбранный из группы, состоящей из фтора, хлора, брома и йода, по меньшей мере одну подложку из оксида алюминия с низким содержанием серы и фосфора.
2. Катализатор по п.1, который содержит, кроме того, по меньшей мере один легирующий металл, выбранный из группы, состоящей из галлия, германия, индия, олова, сурьмы, таллия, свинца, висмута, титана, хрома, марганца, молибдена, вольфрама, родия, цинка.
3. Катализатор по п.1, в котором содержание фосфора в подложке из оксида алюминия составляет от 0,04 до 1 вес.% от веса подложки.
4. Катализатор по п.3, в котором содержание фосфора в подложке из оксида алюминия составляет от 0,05 до 0,8 вес.% от общего веса подложки.
5. Катализатор по п.4, в котором содержание фосфора в подложке из оксида алюминия составляет от 0,07 до 0,65 вес.% от общего веса подложки.
6. Катализатор по п.1, в котором содержание серы в подложке из оксида алюминия составляет от 500 до 1200 в.ч./млн от общего веса подложки.
7. Катализатор по п.6, в котором содержание серы в подложке из оксида алюминия составляет от 530 до 1150 в.ч./млн от общего веса подложки.
8. Катализатор по п.7, в котором содержание серы в подложке из оксида алюминия составляет от 550 до 1100 в.ч./млн от общего веса подложки.
9. Катализатор по п.8, в котором содержание серы в подложке из оксида алюминия составляет от 580 до 1050 в.ч./млн от общего веса подложки.
10. Катализатор по п.9, в котором содержание серы в подложке из оксида алюминия составляет от 580 до 950 в.ч./млн от общего веса подложки.
11. Катализатор по п.1, в котором содержание платины составляет от 0,02 до 2 вес.% от общего веса катализатора.
12. Катализатор по п.1, в котором содержание галогена составляет от 0,1 до 15 вес.% от общего веса катализатора.
13. Катализатор по п.1, в котором галоген является хлором, а его содержание составляет от 0,5 до 2 вес.% от общего веса катализатора.
14. Катализатор по п.1, в котором содержание легирующего металла составляет от 0 до 2 вес.% от общего веса катализатора.
15. Катализатор по п.1, в котором содержание каждого металла-промотора составляет от 0,02 до 10 вес.% от общего веса катализатора.
16. Способ каталитического риформинга, в котором катализатор по любому из пп.1-15 приводят в контакт с углеводородным сырьем, содержащим н-парафиновые, нафтеновые и ароматические углеводороды.
17. Применение подложки из оксида алюминия с низким содержанием серы и фосфора для получения катализатора риформинга.
18. Применение подложки из оксида алюминия по п.17, отличающееся тем, что содержание фосфора в указанной подложке составляет от 0,04 до 1 вес.% от общего веса подложки.
19. Применение подложки из оксида алюминия по п.17 или 18, отличающееся тем, что содержание серы в указанной подложке составляет от 500 до 1200 в.ч./млн от общего веса подложки.